ТРУБА ИЗ КОМПОЗИЦИОННЫХ МАТЕРИАЛОВ С ГЕРМЕТИЗИРУЮЩИМ СЛОЕМ И СПОСОБ ЕЕ ИЗГОТОВЛЕНИЯ

1. Труба из композиционных материалов, включающая наружный конструкционный и внутренний герметизирующий слои из армирующего материала, пропитанного полимерными связующими с разными по слоям деформативными свойствами, отличающаяся тем, что дополнительно содержит размещенный между ними праймерный слой, при этом герметизирующий слой выполнен с использованием полимерного связующего с высокой деформативностью, конструкционный - с низкой, а праймерный слой - с использованием полимерного связующего с изменяющейся в процессе его формирования деформативностью от высокой в герметизирующем до низкой в конструкционном слое.
2. Труба из композиционных материалов по п. 1, отличающаяся тем, что герметизирующий слой выполнен с использованием полимерного связующего с удлинением при разрыве не менее 8%, а конструкционный слой - с использованием полимерного связующего с удлинением при разрыве не более 6%.
3. Труба из композиционных материалов по п. 1, отличающаяся тем, что полимерное связующее с изменяющейся деформативностью в праймерном слое получено добавлением в полимерное связующее герметизирующего слоя полимерного связующего конструкционного слоя, при этом их соотношение в смеси изменяется от 1:0 на границе с герметизирующим слоем до 0:1 на границе с конструкционным.
4. Труба из композиционных материалов по п. 1, отличающаяся тем, что полимерное связующее с высокой деформативностью в герметизирующем слое получено добавлением пластификатора в полимерное связующее с низкой деформативностью, используемое в конструкционном слое, а изменение деформативности полимерного связующего в праймерном слое от высокой до низкой достигнуто соответствующим уменьшением в нем количества пластификатора.
5. Способ изготовления трубы из композиционного материала по п. 1, согласно которому пропитывают полимерным связующим армирующий материал, наматывают его на оправку, производят отверждение полимерного связующего и обеспечивают сход трубы с оправки, при этом намотку ведут в три стадии: на первой стадии формируют герметизирующий слой намоткой на оправку армированного материала, пропитанного полимерным связующим с высокой деформативностью, далее формируют праймерный слой намоткой армирующего материала, пропитанного полимерным связующим с деформативностью, изменяющейся в процессе намотки слоя от высокой до низкой, а на третьей стадии формируют конструкционный слой намоткой армирующего материала, пропитанного полимерным связующим с низкой деформативностью.
6. Способ изготовления трубы из композиционного материала по п. 5, отличающийся тем, что в процессе формирования праймерного слоя для пропитки армирующего материала в полимерное связующее с высокой деформативностью добавляют полимерное связующее с низкой деформативностью, изменяя его содержание в смеси от 0 до 100%.
7. Способ изготовления трубы из композиционного материала по п. 5, отличающийся тем, что при формировании герметизирующего слоя для получения полимерного связующего с высокой деформативностью в полимерное связующее с низкой деформативностью добавляют соответствующее количество пластификатора, а по мере формирования праймерного слоя количество пластификатора в полимерном связующем последовательно уменьшают от начального до 0.